본 발명 에 따른 글레이징 의 래커 는 당업자 에게 공지 된 임의 의 유형 의 방법 , 예컨대 커튼 코팅 , 공기 분무 , 스크린 인쇄 및 롤 코팅 을 사용 하 여 침착 시킬 수 있 다 . 스크린 인쇄 방법 은 기재 의 단지 일부분 만 을 코팅 할 수 있 다는 장점 을 갖 는다 . 롤 코팅 방법 은 2 개 의 롤 ( 하나 는 ( 일반 적 으로 상부 롤 ) 래커 로 코팅 됨 ) 사이 에 코팅 될 기재 를 통과 시키 는 것 으로 구성 된다 . 비용 의 이유 로 , 사용 되 는 방법 은 바람직 하 게 는 커튼 코팅 이 며 , 여기 서 래커 의 흐름 이 유리 기재 가 진행 하 는 라인 에 대해 대략 수직 인 라인 상 에 형성 되 므로 , 상기 기재 의 전 표면 을 코팅 할 수 있 다 . 래커 유속 및 기재 진행 속도 는 목적 하 는 두께 ( 바람직 하 게 는 습윤 상태 에서 100 내지 200 마이크로미터 ) 로 코팅 되 도록 조절 된다 . 그 후 , 래커 로 코팅 된 기재 를 열처리 시켜 래커 를 경화 시키 고 , 보다 정확 하 게 는 용매 를 제거 하 고 , 결합제 로서 사용 된 수지 를 중합 및 / 또는 가교 시키 기 위한 반응 을 수행 한다 . 사용 된 온도 는 , 래커 에 그 의 투수성 을 감소 시킬 수 있 는 가 교도 를 제공 하 도록 바람직 하 게 는 50 내지 250 ℃, 특히 100 내지 200 ℃ 이 다 . 경화 후 래커 필름 의 두께 는 목적 하 는 불 투명 성 을 수득 하 도록 바람직 하 게 는 20 내지 100 마이크로미터 , 특히 40 내지 70 마이크로미터 이 다 .